ФОТОХРОМНАЯ ПОЛИМЕРИЗАЦИОННОСПОСОБНАЯ КОМПОЗИЦИЯ, ФОТОХРОМНЫЙ СЕТЧАТЫЙ ОПТИЧЕСКИЙ МАТЕРИАЛ И СПОСОБ ЕГО ПОЛУЧЕНИЯ

1. Фотохромная полимеризационноспособная композиция, состоящая из:
(1) 15-65 мас.ч. порошка силикатного стекла, импрегнированного неорганическим фотохромным соединением;
(2) 100 мас.ч. радикально полимеризующихся соединений;
(3) 0,1-5,0 мас.ч. инициатора полимеризации.
2. Фотохромная полимеризационноспособная композиция по п.1, отличающаяся тем, что указанный порошок силикатного стекла, импрегнированного неорганическим фотохромным соединением, представляет собой стеклянные микросферы, микроцилиндры или микронити фракционного состава от 50 до 350 мкм, полученные в процессе оплавления в печи утилизированного боя или промышленных отходов фотохромного стекла.
3. Фотохромная полимеризационноспособная композиция по п.1, отличающаяся тем, что указанный порошок силикатного стекла, импрегнированного неорганическим фотохромным соединением, представляет собой стеклянные микросферы, микроцилиндры или микронити фракционного состава от 50 до 350 мкм, полученные на плазмотронной установке с равномерным профилем зоны формирования.
4. Фотохромная полимеризационноспособная композиция по п.1, отличающаяся тем, что радикально полимеризующиеся соединения представляют собой смесь, содержащую:
(1) 40-70 мас.ч. олигомера с двумя (мет)акриловыми группами, связанными двухвалентным радикалом, не содержащим ароматических групп, имеющего показатель преломления ниже показателя преломления силикатного стекла, импрегнированного неорганическим фотохромным соединением;
(2) 1-20 мас.ч. олигомера с двумя (мет)акриловыми группами, связанными двухвалентным радикалом, содержащим ароматические группы, имеющего показатель преломления выше показателя преломления силикатного стекла, импрегнированного неорганическим фотохромным соединением;
(3) 0-15 мас.ч. акрилового пластификатора;
(4) 20-30 мас.ч. одного или более виниловых мономеров.
5. Фотохромная полимеризационноспособная композиция по п.4, отличающаяся тем, что указанный олигомер с показателем преломления ниже показателя преломления силикатного стекла, импрегнированного неорганическим фотохромным соединением, имеет следующую структуру:
1
3
где R=-H, -F или -СН;
2
R - двухвалентная группа формулы:
3
3
где R=-H, -F или -СН; n - целое число от 0 до 10;
4
X - двухвалентная органическая группа со сложноэфирной, карбонатной или уретановой группировкой формулы: -Y-R-Y-,
5
5
где Y - двухвалентная группа -CO-, -COO-, -CONH-R-, или -RNHCO-,
4
R - двухвалентная органическая группа формулы:
,
где n - целое число от 1 до 3, m - целое число от 1 до 250;
5
R - двухвалентная органическая группа формулы:
, ,
где n=2-8.
6. Фотохромная полимеризационноспособная композиция по п.4, отличающаяся тем, что указанный олигомер с показателем преломления выше показателя преломления силикатного стекла, импрегнированного неорганическим фотохромным соединением, имеет следующую структуру:
1
3
где R=-Н, -F или -СН; n - целое число от 1 до 20; m=0 или 1.
7. Фотохромная полимеризационноспособная композиция по п.4, отличающаяся тем, что акриловый пластификатор имеет следующую структуру:
,
1
2
2
3
2
3
2
где R=-(CH)OOCC(CH)=CH и/или -CH(CH).
8. Фотохромный сетчатый оптический материал, представляющий собой продукт отверждения фотохромной полимеризационноспособной акриловой композиции по любому из пп.1-7 при термическом или фотохимическом инициировании трехмерной радикальной полимеризации и сохраняющий не менее 90% оптического пропускания в видимой области спектра в диапазоне температур +/-20°C от заданной температуры окружающей среды.
9. Фотохромный сетчатый оптический материал по п.8, отличающийся тем, что он представляет собой продукт отверждения, по крайней мере, на одной поверхности листа прозрачного органического стекла в качестве подложки с образованием дуплекса или между двумя листами прозрачного органического стекла с образованием триплекса, при этом в качестве прозрачного органического стекла для подложки использован полиметилметакрилат или поликарбонат.
10. Способ получения фотохромного сетчатого оптического материала, включающий следующие стадии:
(1) приготовление фотохромной полимеризационноспособной композиции по любому из пп.1-6 смешением жидких компонентов с порошком силикатного стекла;
(2) нанесение на подложку из прозрачного органического стекла приготовленной композиции;
(3) осуществление трехмерной радикальной полимеризации нанесенной на подложку композиции при термическом или фотохимическом инициировании.
11. Способ получения фотохромного сетчатого оптического материала по п.10, отличающийся тем, что порошок силикатного стекла предварительно обрабатывают раствором промоутера адгезии с последующими удалением растворителя и сушкой.
12. Способ получения фотохромного сетчатого оптического материала по п.10, отличающийся тем, что смешение жидких компонентов композиции с порошком силикатного стекла осуществляют при 40-50°.